(57)【要約】【課題】  ビスフェノールＡを原料として用いたものと同等以上に、発色感度、耐水性、耐油性、及び耐光性に優れた感熱記録材料用顕色剤とその製造方法を提供する。【解決手段】  一般式［１］で示される化合物からなる感熱記録材料用顕色剤。【化７】2006051616.tif 000009  前記一般式［１］中、Ｒ１は、水素、炭素数１〜４のアルキル基、炭素数５〜７のシクロアルキル基、フェニル基、アラルキル基、アルコキシ基、及びハロゲン原子から選ばれるものである。ｎは１〜４の整数を示す。Ｒ２は、水素、水酸基、炭素数１〜４のアルキル基、炭素数５〜７のシクロアルキル基、フェニル基、アラルキル基、アルコキシ基、及びハロゲン原子から選ばれるものである。ｍは１〜４の整数を示す。【選択図】  なし【特許請求の範囲】
【請求項１】
下記一般式［１］で示される化合物からなることを特徴とする感熱記録材料用顕色剤。
【化１】
2006051616.tif 000007
前記一般式［１］中、Ｒ１は、水素、炭素数１〜４のアルキル基、炭素数５〜７のシクロアルキル基、置換又は無置換フェニル基、置換又は無置換アラルキル基、アルコキシ基、及び、ハロゲン原子から選ばれるものである。ｎは１〜４の整数を示し、ｎが２〜４のとき、１分子内に存在するＲ１同士は同じであっても異なっていてもよい。
Ｒ２は、水素、水酸基、炭素数１〜４のアルキル基、炭素数５〜７のシクロアルキル基、置換又は無置換フェニル基、置換又は無置換アラルキル基、アルコキシ基、及び、ハロゲン原子から選ばれるものである。ｍは１〜４の整数を示し、ｍが２〜４のとき、１分子内に存在するＲ２同士は同じであっても異なっていてもよい。
【請求項２】
前記一般式［１］で示される化合物中、Ｒ１が水素、メチル基、及び、イソプロピル基から選ばれるものであり、ｎ＝１〜３である請求項１に記載の感熱記録材料用顕色剤。
【請求項３】
前記一般式［１］で示される化合物中、Ｒ２が水素、水酸基、及び、メチル基から選ばれるものであり、ｍ＝１〜３である請求項１又は２に記載の感熱記録材料用顕色剤。
【請求項４】
前記一般式［１］で示される化合物を、顕色剤全体に対して５０重量％以上含有することを特徴とする感熱記録材料用顕色剤。
【請求項５】
請求項１ないし４のいずれかに記載の感熱記録材料用顕色剤の製造方法であって、
（ａ）下記一般式［２］で示されるシクロヘキサノン化合物と、下記一般式［３］で示されるフェノール化合物とを、酸性触媒の存在下で反応させて、下記一般式［４］で示されるシクロヘキシリデンビスフェノール化合物を合成する工程、及び、
（ｂ）前記シクロヘキシリデンビスフェノール化合物とアセチル化剤を反応させて、上記一般式［１］で示される化合物を合成する工程、
を有することを特徴とする、感熱記録材料用顕色剤の製造方法。
【化２】
2006051616.tif 000008
前記一般式［２］および［４］中、Ｒ１は、水素、炭素数１〜４のアルキル基、炭素数５〜７のシクロアルキル基、置換又は無置換フェニル基、置換又は無置換アラルキル基、アルコキシ基、及び、ハロゲン原子から選ばれるものである。ｎは１〜４の整数を示し、ｎが２〜４のとき、１分子内に存在するＲ１同士は同じであっても異なっていてもよい。
前記一般式［３］および［４］中、Ｒ２は、水素、水酸基、炭素数１〜４のアルキル基、炭素数５〜７のシクロアルキル基、置換又は無置換フェニル基、置換又は無置換アラルキル基、アルコキシ基、及び、ハロゲン原子から選ばれるものである。ｍは１〜４の整数を示し、ｍが２〜４のとき、１分子内に存在するＲ２同士は同じであっても異なっていてもよい。
【請求項６】
請求項１ないし４のいずれかに記載の感熱記録材料用顕色剤と、ロイコ染料とを含有することを特徴とする感熱記録材料。
【請求項７】
請求項６に記載の感熱記録材料を支持体上に塗布してなることを特徴とする感熱記録材。
【発明の詳細な説明】
【技術分野】
【０００１】
本発明は、感熱記録材料用顕色剤とその製造方法、及び、この感熱記録材料用顕色剤を含有する感熱記録材料とこれを用いた感熱記録材に関するものである。
【背景技術】
【０００２】
感熱記録材は、主にファクシミリ、計測機器、医療機器などに使用され、最近では、ＰＯＳシステムなどに利用されるバーコードラベル、レジスターのレシートなどへと展開され、使用量が増大している。利用用途が多岐にわたるに従い、耐水性、耐油性、及び耐光性など様々な特性が感熱記録材に要求されている。
【０００３】
感熱記録材は、一般に発色前駆体であるロイコ染料と、酸性化合物である顕色剤とを基本成分とする感熱記録材料を支持体上に塗布して製造される。顕色剤には、古くからフェノール化合物が使用され、ビスフェノ−ルＡに代表されるビスフェノール化合物が最も一般的に使用されている（例えば、特許文献１、２参照）。しかしながら、ビスフェノールＡは、生殖機能に弊害を及ぼす環境ホルモン物質としての疑いが最近報告され、代替え化合物の要求が非常に高い。
【０００４】
この問題解決のために、様々なフェノール骨格を有する酸性化合物が検討されているが、耐水性、耐油性、及び耐光性などに優れた、ビスフェノールＡに代わる顕色剤が未だ得られていないのが現状である。
【０００５】
【特許文献１】特開昭５６−０１５３９４号公報
【特許文献２】特開昭５７−１５１３９４号公報
【発明の開示】
【発明が解決しようとする課題】
【０００６】
本発明は、ビスフェノールＡを原料として用いたものと同等以上に、発色感度、耐水性、耐油性、及び耐光性に優れた感熱記録材料用顕色剤とその製造方法、及び、この感熱記録材料用顕色剤を含有する感熱記録材料とこれを用いた感熱記録材を提供するものである。
【課題を解決するための手段】
【０００７】
このような目的は、以下の本発明（１）〜（７）により達成される。
（１）  下記一般式［１］で示される化合物からなることを特徴とする感熱記録材料用顕色剤。
【化３】
2006051616.tif 000002
上記一般式［１］中、Ｒ１は、水素、炭素数１〜４のアルキル基、炭素数５〜７のシクロアルキル基、置換又は無置換フェニル基、置換又は無置換アラルキル基、アルコキシ基、及び、ハロゲン原子から選ばれるものである。ｎは１〜４の整数を示し、ｎが２〜４のとき、１分子内に存在するＲ１同士は同じであっても異なっていてもよい。
Ｒ２は、水素、水酸基、炭素数１〜４のアルキル基、炭素数５〜７のシクロアルキル基、置換又は無置換フェニル基、置換又は無置換アラルキル基、アルコキシ基、及び、ハロゲン原子から選ばれるものである。ｍは１〜４の整数を示し、ｍが２〜４のとき、１分子内に存在するＲ２同士は同じであっても異なっていてもよい。
（２）  上記一般式［１］で示される化合物中、Ｒ１が水素、メチル基、及び、イソプロピル基から選ばれるものであり、ｎ＝１〜３である上記（１）に記載の感熱記録材料用顕色剤。
（３）  上記一般式［１］で示される化合物中、Ｒ２が水素、水酸基、及び、メチル基から選ばれるものであり、ｍ＝１〜３である上記（１）又は（２）に記載の感熱記録材料用顕色剤。
（４）  上記一般式［１］で示される化合物を、顕色剤全体に対して５０重量％以上含有することを特徴とする感熱記録材料用顕色剤。
（５）  上記（１）ないし（４）のいずれかに記載の感熱記録材料用顕色剤の製造方法であって、
（ａ）  下記一般式［２］で示されるシクロヘキサノン化合物と、下記一般式［３］で示されるフェノール化合物とを、酸性触媒の存在下で反応させて、下記一般式［４］で示されるシクロヘキシリデンビスフェノール化合物を合成する工程、及び、
（ｂ）上記シクロヘキシリデンビスフェノール化合物とアセチル化剤を反応させて、上記一般式［１］で示される化合物を合成する工程、
を有することを特徴とする、感熱記録材料用顕色剤の製造方法。
【化４】
2006051616.tif 000003
上記一般式［２］および［４］中、Ｒ１は、水素、炭素数１〜４のアルキル基、炭素数５〜７のシクロアルキル基、置換又は無置換フェニル基、置換又は無置換アラルキル基、アルコキシ基、及び、ハロゲン原子から選ばれるものである。ｎは１〜４の整数を示し、ｎが２〜４のとき、１分子内に存在するＲ１同士は同じであっても異なっていてもよい。
上記一般式［３］および［４］中、Ｒ２は、水素、水酸基、炭素数１〜４のアルキル基、炭素数５〜７のシクロアルキル基、置換又は無置換フェニル基、置換又は無置換アラルキル基、アルコキシ基、及び、ハロゲン原子から選ばれるものである。ｍは１〜４の整数を示し、ｍが２〜４のとき、１分子内に存在するＲ２同士は同じであっても異なっていてもよい。
（６）  上記（１）ないし（４）のいずれかに記載の感熱記録材料用顕色剤と、ロイコ染料とを含有することを特徴とする感熱記録材料。
（７）  上記（６）に記載の感熱記録材料を支持体上に塗布してなることを特徴とする感熱記録材。
【発明の効果】
【０００８】
本発明は、上記一般式［１］で示される化合物を含有することを特徴とする感熱記録材料用顕色剤とその製造方法、及び、この感熱記録材料用顕色剤を含有する感熱記録材料とこれを用いた感熱記録材である。
本発明の感熱記録材料用顕色剤及び感熱記録材料は、環境上の問題が指摘されているビスフェノールＡを原料として用いることなく、ビスフェノールＡを用いたものと同等以上の発色感度、耐水性、耐油性、及び耐光性を有する感熱記録材を製造することができる。
【発明を実施するための最良の形態】
【０００９】
以下に、本発明の感熱記録材料用顕色剤とその製造方法、及び、この感熱記録材料用顕色剤を含有する感熱記録材料とこれを用いた感熱記録材について説明する。
まず、本発明の感熱記録材料用顕色剤について説明する。
本発明の感熱記録材料用顕色剤（以下、単に「顕色剤」ということがある）は、下記一般式［１］で示される化合物からなることを特徴とする。
【００１０】
【化５】
2006051616.tif 000004
上記一般式［１］中、Ｒ１は、水素、炭素数１〜４のアルキル基、炭素数５〜７のシクロアルキル基、置換又は無置換フェニル基、置換又は無置換アラルキル基、アルコキシ基、及び、ハロゲン原子から選ばれるものである。
ここで、炭素数１〜４のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基などが挙げられる。置換又は無置換フェニル基としては、例えば、フェニル基、トルイル基、キシリル基、トリメチルフェニル基などのアリール基が挙げられる。
置換又は無置換アラルキル基としては、例えば、ベンジル基などが挙げられる。アルコキシ基としては、例えば、メトキシ基、エトキシ基などが挙げられる。ハロゲン原子としては、フッ素原子、塩素原子、臭素原子、ヨウ素原子である。
【００１１】
上記一般式［１］中、ｎは１〜４の整数を示し、このｎの値を調整することにより、得られる化合物の融点を制御することができる。また、ｎが２〜４のとき、１分子内に存在するＲ１同士は同じであっても異なっていてもよい。
【００１２】
上記一般式［１］で示される化合物においては、Ｒ１は水素、メチル基、及び、イソプロピル基から選ばれたものであることが好ましい。これにより、一般式［１］で示される化合物を高融点とすることができる。また、ｎは１〜３であることが好ましい。この範囲内からｎの数を適宜選択することにより、顕色剤として用いるのに好適な融点とすることができ、保存性を良好にすることができる。
【００１３】
上記一般式［１］中、Ｒ２は、水素、水酸基、炭素数１〜４のアルキル基、炭素数５〜７のシクロアルキル基、置換又は無置換フェニル基、置換又は無置換アラルキル基、アル
コキシ基、及び、ハロゲン原子から選ばれるものである。
炭素数１〜４のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基などが挙げられる。置換又は無置換フェニル基としては、例えば、フェニル基、トルイル基、キシリル基、トリメチルフェニル基などのアリール基が挙げられる。
置換又は無置換アラルキル基としては、例えば、ベンジル基などが挙げられる。アルコキシ基としては例えば、メトキシ基、エトキシ基などが挙げられる。ハロゲン原子としては、フッ素原子、塩素原子、臭素原子、ヨウ素原子である。
【００１４】
上記一般式［１］中、ｍは１〜４の整数を示し、このｍの値を調整することにより、得られる化合物の融点や酸性度を制御することができる。また、ｍが２〜４のとき、１分子内に存在するＲ２同士は同じであっても異なっていてもよい。
【００１５】
上記一般式［１］で示される化合物においては、Ｒ２は、水素、水酸基、及び、メチル基から選ばれるものであることが好ましい。これにより、高酸性度とすることができるので、発色性を良好にすることができる。また、ｍは１〜３が好ましい。これにより、高酸性度とすることができるので、発色性を良好にすることができる。
【００１６】
本発明の顕色剤は、上記一般式［１］で示される化合物からなるものである。また、かかる化合物を顕色剤の一部として含有するものも本発明に含まれるものである。この場合、顕色剤全体に対する一般式［１］で示される化合物の割合は、必要とされる顕色剤の特性等に応じて適宜決定され、特に限定されるものではないが、５０重量％以上であることが好ましい。これにより、熱応答性に優れ、かつ、これを用いた感熱記録材料の保存安定性を向上させることができる。
この中で、一般式［１］で示される化合物以外の顕色剤物質が、この化合物の原料物質である一般式［４］で示されるシクロヘキシリデンビスフェノール化合物である場合、一般式［１］で示される化合物の製造工程、特に精製工程の簡略化のために好ましいものである。
【００１７】
次に、本発明の感熱記録材料用顕色剤の製造方法（以下、単に「製造方法」ということがある）について説明する。本発明の製造方法は、
（ａ）下記一般式［２］で示されるシクロヘキサノン化合物と、下記一般式［３］で示されるフェノール化合物とを、酸性触媒の存在下で反応させて、下記一般式［４］で示されるシクロヘキシリデンビスフェノール化合物を合成する工程、及び、
（ｂ）上記シクロヘキシリデンビスフェノール化合物と、アセチル化剤を反応させて、上記一般式［１］で示される化合物を合成する工程、
を有することを特徴とする。
【化６】
2006051616.tif 000005
【００１８】
上記一般式［２］および［４］中、Ｒ１は、水素、炭素数１〜４のアルキル基、炭素数５〜７のシクロアルキル基、置換又は無置換フェニル基、置換又は無置換アラルキル基、アルコキシ基、及び、ハロゲン原子から選ばれるものである。これらのＲ１としては、上記一般式［１］で説明したものと同じものを例示することができるが、水素、メチル基、及び、イソプロピル基から選ばれたものであることが好ましい。
また、ｎは１〜４の整数を示し、ｎが２〜４のとき、１分子内に存在するＲ１同士は同じであっても異なっていてもよい。ｎは１〜３であることが好ましい。
【００１９】
上記一般式［２］で示されるシクロヘキサノン化合物としては、例えば、シクロヘキサノン、２−メチルシクロヘキサノン、３−メチルシクロヘキサノン、４−メチルシクロヘキサノン、４−イソプロピルシクロヘキサノン、３，３，５−トリメチルシクロヘキサノンなどを好適に用いることができる。
【００２０】
上記一般式［３］および［４］中、Ｒ２は、水素、水酸基、炭素数１〜４のアルキル基、炭素数５〜７のシクロアルキル基、置換又は無置換フェニル基、置換又は無置換アラルキル基、アルコキシ基、及び、ハロゲン原子から選ばれるものである。これらのＲ２とし
ては、上記一般式［１］で説明したものと同じものを例示することができるが、水素、水酸基、及び、メチル基から選ばれるものであることが好ましい。
また、ｍは１〜４の整数を示し、ｍが２〜４のとき、１分子内に存在するＲ２同士は同じであっても異なっていてもよい。ｍは１〜３であることが好ましい。
【００２１】
一般式［３］で示されるフェノール化合物としては、例えば、フェノール、クレゾール、キシレノール、レゾルシン、ピロガロールなどを好適に用いることができる。
【００２２】
まず、上記（ａ）工程について説明する。
（ａ）工程においては、シクロヘキサノン化合物とフェノール化合物とを、酸性触媒の存在下で反応させて、シクロヘキシリデンビスフェノール化合物を合成する。
【００２３】
上記（ａ）工程において、上記一般式［２］で示されるシクロヘキサノン化合物（Ｈ）と、上記一般式［３］で示されるフェノール化合物（Ｐ）とを反応させる際の反応モル比（Ｈ／Ｐ）としては、特に限定されるものではないが、０．１２５〜０．５とすることが好ましい。さらに好ましくは０．２５〜０．４である。これにより、目的とする反応を効率的に行うことが、最終的に得られる顕色剤の特性と経済性との両立を図ることができる。
【００２４】
上記（ａ）工程で用いられる酸性触媒としては特に限定されないが、例えば、蓚酸、酢酸、トリフルオロ酢酸などの有機カルボン酸、塩酸、硫酸などの無機酸、パラトルエンスルホン酸、メタンスルホン酸、トリフルオロメタンスルホン酸などの有機スルホン酸、有機ホスホン酸、あるいは、リンモリブデン酸、ケイモリブデン酸、リンタングステン酸、ケイタングステン酸などのヘテロポリ酸などが使用できる。
酸性触媒の使用量は特に限定されないが、反応制御及び反応速度の点から、使用されるフェノール化合物に対して、０．１倍当量以上を用いることが好ましい。
【００２５】
上記（ａ）工程においては、必要に応じて、反応溶媒を用いてもよい。反応溶媒についても特に限定されることはなく、原料となるシクロヘキサノン化合物とフェノール化合物を溶解することができ、本反応に寄与しないものであれば、特に制限されることなく利用できる。
【００２６】
次に、上記（ｂ）工程について説明する。
（ｂ）工程においては、上記（ａ）工程で得られたシクロヘキシリデンビスフェノール化合物と、アセチル化剤とを反応させて、上記一般式［１］で示される化合物を合成する。
【００２７】
上記（ｂ）工程は、通常使用されるアセチル化剤、例えば塩化アセチルあるいは無水酢酸、を用いることができる。ただし、塩化アセチルは反応性が強く、水によって分解しやすいため、使用上注意を要する。一方、無水酢酸は水による分解速度が遅いので取り扱いやすく、好ましい。また、このアセチル化反応では、硫酸、塩化亜鉛などの脱水剤、あるいはピリジンなどの塩基を反応助剤として併用して行うことができる。
【００２８】
上記（ｂ）工程において、上記シクロヘキシリデンビスフェノール化合物とアセチル化剤の反応モル比は、特に限定されないが、シクロヘキシリデンビスフェノール化合物１当量に対して、上記アセチル化剤０．３〜１．７当量（好ましくは０．４〜１．２当量）とすることができる。これにより、目的とする反応を効率的に行うことができ、最終的に得られる顕色剤の特性と経済性との両立を図ることができる。
【００２９】
このようにして得られた反応生成物は一般式［１］で示される化合物を含むものである
が、この反応生成物から、目的とする一般式［１］で示される化合物は、通常の方法で晶析、濾過、再結晶等の各種精製操作を適宜行うことができる。これにより、不純物の少ない化合物を得ることができる。
【００３０】
次に、本発明の製造方法を、反応順序に従って説明する。
攪拌装置、冷却管（コンデンサ−）、加熱装置、温度計などを備えた反応容器に、フェノール化合物と酸性触媒とを仕込み、混合する。次いで、そこへ、シクロヘキサノン化合物を逐次添加する。反応温度は特に限定されないが、室温〜８０℃程度が好ましい。逐次添加する時間も特に限定されないが、反応の制御、反応速度、及び、目的とする化合物の純度の点から、０．５〜３時間が好ましい。その後、さらに反応を１〜８時間行う。その後、反応に用いた酸性触媒を塩基性物質によって中和し、水、中和塩、及び、未反応原料等を除去することにより、目的の物質を得ることができる。このようにして得られたシクロヘキシリデンビスフェノール化合物は、さらに純度を向上させるために、適切な溶媒を使用して再結晶等を行うこともできる。
【００３１】
上記の方法によって得られたシクロヘキシリデンビスフェノール化合物を、ピリジン等の反応助剤に溶解し、そこにアセチル化剤、好ましくは無水酢酸を添加し、水酸基のアセチル化反応を行う。反応温度は特に限定されない。反応を速める目的で加熱しても良いが、室温〜６０℃程度とすることが望ましい。反応時間は通常１〜１２時間行う。反応によって得られた一般式［１］で示される化合物を含む生成物は、通常、多量の水の中に反応溶液を滴下し、析出してきた結晶をろ別する。その後、水でピリジン臭が消えるまで洗浄を行い、次いで、乾燥する。純度を向上させる目的で、適当な溶媒を用い再結晶を行うこともでき、これを乾燥して目的とする一般式［１］で示される化合物を得ることができる。
【００３２】
次に、本発明の感熱記録材料について説明する。
本発明の感熱記録材料は、上記本発明の顕色剤、あるいは、上記本発明の製造方法により得られた顕色剤と、ロイコ染料とを含有することを特徴とする。
【００３３】
本発明の感熱記録材料において用いられるロイコ染料としては特に限定されないが、例えば、トリフェニルメタン系、フルオラン系、フェノチアジン系、オーラミン系、スピロ系の各ロイコ染料を使用することができる。
【００３４】
トリフェニルメタン系のロイコ染料としては、例えば、トリフェニルメタンなどが挙げられる。
【００３５】
フルオラン系のロイコ染料としては、例えば、３，３−ビス（ｐ−ジメチルアミノフェニル）−６−ジメチルアミノフタリド（別名：クリスタルバイオレットラクトン，ＣＶＬ）、ｐ，ｐ’−ベンジリデンビス（Ｎ，Ｎ’−ジメチルアニリン（ロイコマラカイトグリ−ン）、３−ジエチルアミノ−７−アニリノフルオラン、３−ジエチルアミノ−６−メチル−７−アニリノフルオラン、３−（Ｎ−メチル−ｐ−トルイジノ）−６−メチル−７−アニリノフルオラン、３−ジエチルアミノ−６−メチル−７−アニリノフルオラン、３−ピペリジノ−６−メチル−７−アニリノフルオラン、３−（Ｎ−メチルシクロヘキシル−Ｎ−メチルアミノ）−６−メチル−７−アニリノフルオラン、２−アニリノ−３−メチル−６−ジブチルフルオラン、３−ジエチルアミノ−７−（ｏ−クロロアニリノ）フルオラン、３−ジエチルアミノ−７−（ｍ−トリフルオロメチルアニリノ）フルオラン、３−ジエチルアミノ−６−メチル−７−クロロフルオラン、３−ジエチルアミノ−６−メチルフルオラン、３−シクロヘキシルアミノ−６−クロロフルオラン、３−（Ｎ−イソアミル−Ｎ−エチルアミノ）−６−メチル−７−アニリノフルオラン、などが挙げられる。
【００３６】
フェノチアジン系のロイコ染料としては、例えば、ベンゾイルロイコメチレンブルー、ｐ−ニトロベンゾイルロイコメチレンブルーなどが挙げられる。
【００３７】
オ−ラミン系のロイコ染料としては、例えば、４，４’−ビス（ジメチルアミノフェニル）ベンズヒドリルベンジルエーテル、Ｎ−クロロフェニルロイコオ−ラミン、Ｎ−２，４，５−トリクロロフェニルロイコオーラミンなどが挙げられる。
【００３８】
スピロ系のロイコ染料としては、例えば、３−メチルスピロジナフトピラン、３−エチルスピロジナフトピラン、ベンゾ−β−ナフトスピロピランなどが挙げられる。
【００３９】
これらのロイコ染料は、色相や発色性により適宜選択することができ、必要に応じて単独、若しくは２種以上を混合物として使用することができる。
【００４０】
本発明の感熱記録材料には、上述の顕色剤とロイコ染料のほか、必要により各種の添加剤を加えることができる。添加剤としては主に、バインダー、顔料、増感剤などが挙げられる。
【００４１】
バインダーとしては特に限定されないが、例えば、ポリビニルアルコール、でん粉、でん粉誘導体、ヒドロキシエチルセルロース、メチルセルロース、ポリアクリル酸ソーダ、ポリビニルピロリドン、スチレン−無水マレイン酸共重合体、イソブチレン−無水マレイン酸共重合体などの水溶性高分子、スチレン−ブタジエンラテックス、スチレン−アクリルエステルエマルジョン、ポリ酢酸ビニルエマルジョンなどの水性エマルジョンを加えることができ、これにより、顕色剤組成物を支持体に強く粘着させることができる。
【００４２】
顔料としては特に限定されないが、例えば、炭酸カルシウム、タルク、カオリン、焼成カオリン、水酸化アルミニウムなどが挙げられる。
【００４３】
増感剤としては特に限定されないが、例えば、ステアリン酸アマイド、パルチン酸アマイド、オレイン酸アマイド、ラウリン酸アマイド、エチレンビスステアロアマイド、メチロールステアロアマイドなどが挙げられる。
【００４４】
このほかさらに、ヘッドマッチング性、筆記性、地肌の白色化などを改良するために、一般に知られているワックス、ワックス類似物質や有機フィラー、無機フィラー等を加えることもできる。
【００４５】
本発明の感熱記録材料において、本発明の顕色剤、上記ロイコ染料などの配合量は、特に限定されないが、通常、感熱記録材料中の固形分全体に対して、顕色剤１〜３０重量％、ロイコ染料１〜１５重量％、及び、バインダー１〜３０重量％の割合で配合することができる。
【００４６】
本発明の感熱記録材料の調製方法としては特に限定されないが、例えば、上記一般式［１］で示される化合物を含む顕色剤、ロイコ染料のほか、バインダー等の添加剤を加え、これを水に溶解した溶液、もしくは分散した混合溶液として調製することができる。このような形態で調製する場合は、通常、これを支持体に塗布して用いることができる。
このほかにも、例えば、ロイコ染料をバインダー溶液と混合し、別に顕色剤をバインダー溶液と混合しておくこともできる。このような形態で用いる場合は、各々の混合液を混ぜ合わせてから支持体に塗布する方法、各々の混合液を同一支持体の同一面に順次塗布する方法、あるいは、各々の混合液を同一支持体の表裏面に別々に塗布する方法などがあり、特に限定されるものではない。
【００４７】
次に、本発明の感熱記録材について説明する。
本発明の感熱記録材は、上記本発明の感熱記録材料を支持体上に塗布してなるものである。
ここで支持体としては特に限定されないが、一般的には紙、合成紙、合成樹脂フィルム、金属ラミネートフィルムなどを使用することができる。支持体は、感熱記録材が使用される用途、目的により適時選択できる。本発明の感熱記録材は、上記本発明の感熱記録材料を、これらの支持体に、例えば上記の方法で塗布して、必要に応じて平滑化処理等を行い、これを乾燥することにより得られるものである。
【実施例】
【００４８】
以下に、本発明を実施例により詳細に説明する。なお、ここで「部」は全て「重量部」、「％」は全て「重量％」を表すものとする。
【００４９】
１．感熱記録材料用顕色剤の調製
１．１  シクロヘキシリデンビスフェノール化合物の合成
＜合成例１＞
攪拌装置、冷却管、加熱装置、温度計を備えた反応容器に、フェノール（Ｐ）３００部、３５％塩酸３７．５部を加えて５０℃に加温した。この温度を保ちながら、シクロヘキサノン（Ｈ）７８．２部（反応モル比  Ｈ／Ｐ＝０．２５）を２時間かけて逐次添加を行い、さらに５０℃で６時間反応させたところ、結晶が析出した。反応に用いた塩酸を、２５％水酸化ナトリウム水溶液５７．５部を加えて中和し、熱水で水洗して未反応物をできる限り除去した後、乾燥機を用いて１２０℃で真空乾燥させ、シクロヘキシリデンビスフェノール化合物５３．６部を得た。
【００５０】
＜合成例２＞
攪拌装置、冷却管、加熱装置、温度計を備えた反応容器に、フェノール（Ｐ）３００部、３５％塩酸３７．５部を加えて５０℃に加温した。この温度を保ちながら、４−メチルシクロヘキサノン（Ｈ）８９．４部（反応モル比  Ｈ／Ｐ＝０．２５）を２時間かけて逐次添加を行い、さらに５０℃で６時間反応させたところ、結晶が析出した。反応に用いた塩酸を、２５％水酸化ナトリウム水溶液５７．５部を加えて中和し、熱水で水洗して未反応物をできる限り除去した後、乾燥機を用いて１２０℃で真空乾燥させ、シクロヘキシリデンビスフェノール化合物５２．９部を得た。
【００５１】
１．２  顕色剤の合成
＜実施例１＞
合成例１で得られたシクロヘキシリデンビスフェノール化合物２６．８部（０．１モル）にピリジン１００部を加え溶解した。そこへ無水酢酸６．１部（０．０６モル、当量比０．６）を加え、その後溶液の温度を６０℃に加熱し、６時間反応させた。
この反応液を水１０００部に１時間かけて滴下し、その後析出した結晶をろ過し、ピリジン臭がなくなるまで水で洗浄した。
得られた反応生成物を、逆相クロマトグラフィーを用いて分析した結果、未反応物が５３％、合成例１で得られた化合物中の水酸基の片側だけがアセチル化したものが４３％、両方の水酸基がアセチル化したものが４％であった。
この粗生成物についてイソプロピルアルコールにより再結晶を行い、未反応原料を結晶として取り出した。次いで、残りの溶液からイソプロピルアルコールを留去し、反応生成物の結晶を得た。
得られた反応生成物（精製物）を、逆相クロマトグラフィーを用いて分析した結果、未反応物が１５％、合成例１で得られた化合物中の水酸基の片側だけがアセチル化したもの（一般式［１］で示される化合物）が８２％、両方の水酸基がアセチル化したものが３％であった。これを感熱記録材料のＢ液の原料として使用した。これを感熱記録材料のＢ液
の原料として使用した。
【００５２】
＜実施例２＞
実施例１のシクロヘキシリデンビスフェノールの代わりに、合成例２で得られたシクロヘキシリデンビスフェノール化合物２８．２部（上記当量比０．６）を用いて同様に反応させた。以下、実施例１と同様に水洗行い、逆相クロマトグラフィーを用いて分析した結果、未反応物が４９％、合成例２で得られた化合物中の水酸基の片側だけがアセチル化したものが４４％、両方の水酸基がアセチル化したものが７％であった。
またイソプロアルコールによる再結晶後に得られた反応生成物（精製物）は、逆相クロマトグラフィーを用いて分析した結果、未反応物が１２％、合成例２で得られた化合物中の水酸基の片側だけがアセチル化したもの（一般式［１］で示される化合物）が８５％、両方の水酸基がアセチル化したものが３％であった。これを感熱記録材料のＢ液の原料として使用した。
【００５３】
３．感熱記録材料の調製
＜実施例１１＞
下記の原材料及び配合で、それぞれ別々にボールミルで２４時間湿式粉砕して、分散混合液Ａ液及びＢ液を調製した。
【００５４】
（３．１）Ａ液
・クリスタルバイオレットラクトン                                    １０部
・ステアリン酸アミド                                                ２０部
・１０重量％ポリビニルアルコール水溶液（クラレ社製「＃１０５」）    ６０部
・炭酸カルシウム                                                    ５０部
・水                                                              １５０部
【００５５】
（３．２）Ｂ液
・実施例１で得られた反応生成物（精製物）                            １０部
・１０重量％ポリビニルアルコール水溶液（クラレ社製「＃１０５」）    ２０部
・炭酸カルシウム                                                    ２０部
・水                                                                ５０部
【００５６】
上記で得られたＡ液、Ｂ液を下記の割合で配合して感熱記録材料を調製した。
（３．３）感熱記録材料
・Ａ液                                                              ２０部
・Ｂ液                                                              ２０部
・１０重量％ポリビニルアルコール水溶液（クラレ社製「＃１０５」）    １５部
【００５７】
＜実施例１２＞
実施例１１において、実施例１で得られた反応生成物（精製物）の代わりに、実施例２で得られた反応生成物（精製物）を用いた以外は、実施例１１と同様に行い、感熱記録材料を得た。
【００５８】
＜実施例１３＞
実施例１１において、実施例１で得られた反応生成物（精製物）の代わりに、実施例２で得られた反応生成物（精製物）と合成例２で得られた化合物とを、７０：３０の割合で用いた以外は、実施例１１と同様に行い、感熱記録材料を得た。この場合、一般式［１］で示される化合物の割合は、５９．５重量％である。
【００５９】
＜実施例１４＞
実施例１１において、実施例１で得られた反応生成物（精製物）の代わりに、実施例２で得られた化合物と合成例２で得られた化合物とを、５０：５０の割合で用いた以外は、実施例１１と同様に行い、感熱記録材料を得た。この場合、一般式［１］で示される化合物の割合は、４２．５重量％である。
【００６０】
＜比較例１１＞
実施例１１において、実施例１で得られた化合物の代わりに、ビスフェノールＡを用いた以外は、実施例１１と同様に行い、感熱記録材料を得た。
【００６１】
３．感熱記録材の作製
実施例１１〜１４、及び、比較例１１で得られた感熱記録材料を、乾燥後塗布量が７〜９ｇ／ｍ２になるように、上質紙に塗布、乾燥し、感熱記録材を作製した。
【００６２】
上記で得られた感熱記録材について、表１に記載した項目の評価を行った。実施例１１〜１４、及び、比較例１１で得られた評価結果を表１に示す。
【００６３】
【表１】
2006051616.tif 000006
【００６４】
（測定方法）
（１）上記一般式［１］で示される化合物の含有量：実施例１〜２で得られたシクロヘキシリデンビスフェノールとアセチル化剤の反応生成物について、逆相クロマトグラフィーを用い、一般式［１］で示される化合物の含有量を測定した。ここで「一般式［１］で示される化合物の含有量」とは、逆相クロマトグラフィーによって得られる、未反応物、一般式［１］で表される化合物、及び、フェノール性水酸基の両方が反応した化合物の各々に該当する面積比率から算出される含有量のことである。測定値は、上記実施例１，２の説明中に記載したとおりである。
逆相クロマトグラフィーの測定条件は以下のとおりである。この条件下で測定した場合、上記一般式［１］で示される化合物のリテンションタイムは凡そ８〜９分である。
・カラム：ＴＯＳＯＨ社製・「ＴＳＫ−ＧＥＬ  ＯＤＳ−１２０Ｔ」
・カラム温度：４０℃
・移動相：アセトニトリル／水＝７／３（容量比）
・流量：０．５ｍｌ／ｍｉｎ、
・検出波長２８０ｎｍ
【００６５】
（２）発色性：２００℃の熱盤上に、厚み１．２ｍｍのガラスプレートを２枚置き、この温度まで加熱した。次いで、上記で得られた感熱記録材をこのガラスプレートで挟み、３秒間保持して、発色させた。これを肉眼で観察し、比較例１１と同等の発色であったものを○とした。
【００６６】
（３）耐水性：上記発色性の評価と同様の方法で、発色させた感熱記録材試料を作製した。これを、２５℃の純水中に２時間浸漬したあと風乾して、発色像の変化を肉眼で観察した。濃度低下が見られないものを◎、濃度低下が顕著でないものを○とした。
【００６７】
（４）耐油性：上記発色性の評価と同様の方法で、発色させた感熱記録材試料を作製した。これをＰＶＣラップフィルムで挟み、発色面上側から２００ｇ／ｃｍ２の荷重を加えた状態で、４０℃で２４時間放置して、発色像の変化を肉眼で観察した。濃度低下が見られないものを◎、濃度低下が顕著でないものを○とした。
【００６８】
（５）耐光性：上記発色性の評価と同様の方法で、発色させた感熱記録材試料を作製した。これに、紫外線フェードメーター（スガ試験機製  ＦＡＬ−５）で２４時間照射した後、発色像の変化を肉眼で観察した。退色または変色がほとんど認められないものを◎、変色または退色が少し認められるものを○とした。
【００６９】
実施例１〜２で得られた反応生成物（精製物）は、本発明の顕色剤である上記一般式［１］で示される化合物を主成分とするものであり、本発明の顕色剤である。そして、実施例１１〜１４は上記化合物を含む反応生成物（精製物）を顕色剤として用いた本発明の感熱記録材料であり、ビスフェノールＡを顕色剤として配合した比較例１１と比べて、耐水性、耐油性、及び耐光性のいずれにおいても、同等以上の特性を有する感熱記録材を得ることができた。
【産業上の利用可能性】
【００７０】
本発明の感熱記録材料用顕色剤及び感熱記録材料は、耐水性、耐油性、及び耐光性を有する感熱記録材に特に好適に用いることができる。例えば、ファクシミリ、計測機器、医療機器、ＰＯＳシステムなどに利用されるバーコードラベル、レジスターのレシートなどの感熱記録材用として好適に用いることができるものである